Brevet FR3049390A1 — publié le 20170929

Photodétecteur à sensibilité améliorée par adjonction d'un matériau photoluminescent au sein du matériau photosensible Domaine de l'Invention [001] Le domaine de l'invention concerne les photodétecteurs, notamment les photodétecteurs organiques. Etat de la technique [002] Le fonctionnement d'un photodétecteur se base sur le principe de la conversion de la lumière - c'est à dire de photons - en porteurs de charges électriques, communément appelés électrons et trous. Cette conversion se fait d'une façon plus ou moins efficace, et se traduit par un paramètre nommé la sensibilité, et exprimé en Ampère par Watt (A/VV) reliant le courant électrique (unité A) produit par le photodétecteur et la puissance lumineuse (unité W) que le photodétecteur a reçu. Il existe plusieurs types de photodétecteurs, par exemple organiques, connus et se présentant notamment sous la forme de photodiodes, photorésistances ou de cellules solaires. [003] Comme illustré en figure 1, un photodétecteur 1 comporte une couche d'un matériau photosensible 2. Le photodétecteur 1 est soumis à une lumière 3 et le matériau photosensible 2 peut absorber une partie 4 de la lumière, notamment les photons correspondant à une énergie hv (avec h la constante de Planck et y la fréquence du rayonnement électromagnétique associé à cette partie de lumière 4), pour la convertir en porteurs de charge 5, 6 alors formés par des trous 5 et des électrons 6. Ces porteurs de charge 5, 6 sont ensuite collectés par deux électrodes 7, 8 de polarités différentes V+, V pour produire un courant électrique. Chaque photodétecteur possède sa propre sensibilité qui est généralement reliée à l'absorption intrinsèque du matériau photosensible 2. Dans la plupart des cas des photodétecteurs organiques, le matériau photosensible 2 est un mélange de deux polymères, le premier polymère sert à conduire les électrons photo-générés et le deuxième polymère est conducteur de trous photo-générés. Dans la majorité des cas de la littérature, le mélange P3HT:PCBM 3049390 2 formant un polymère est utilisé pour former la couche en matériau photosensible 2. [4] La sensibilité d'un photodétecteur est importante en fonction de son utilisation. Il existe donc un besoin d'augmenter la sensibilité des 5 photodétecteurs, c'est-à-dire d'augmenter le nombre de porteurs de charge collectés sous lumière du photodétecteur et donc d'augmenter son rendement. Objet de l'invention [5] Le but de la présente invention est d'augmenter la sensibilité d'un 10 photodétecteur, préférentiellement organique, c'est-à-dire le courant produit par le photodétecteur en fonction de la puissance lumineuse à laquelle il est soumis. [6] On tend vers ce but grâce à un photodétecteur comprenant une couche photo-active comportant un matériau photosensible permettant de générer des porteurs de charge par absorption de lumière, et deux électrodes agencées pour 15 collecter les porteurs de charge générés par le matériau photosensible, et la couche photo-active comporte un matériau photoluminescent. [7] Notamment, le matériau photoluminescent représente entre 1% et 3% en poids de la couche photo-active, et préférentiellement entre 2% et 3% en poids de la couche photo-active. 20 [008] Le matériau photoluminescent peut comporter plusieurs éléments photoluminescents de types différents, notamment des polymères photoluminescents de types différents. [009] Selon une réalisation, la couche photo-active comporte des îlots en matériau photoluminescent enrobés par le matériau photosensible. 25 [0010] Notamment, la distribution des îlots au sein du matériau photosensible est homogène. [0011] En particulier, le matériau photoluminescent est configure pour, d'une part, absorber une lumière d'excitation dudit matériau photoluminescent, et pour, d'autre part, émettre une lumière d'émission, ledit matériau photosensible étant 30 plus sensible à la lumière d'émission qu'à la lumière d'excitation. [0012] Le matériau photoluminescent peut être du poly[(1,4- phénylène-1,2- diphenylvinylène)] ou tout autre dérivé du poly[p-phénylène vinylène] luminescent 3049390 3 dans le spectre de sensibilité du matériau photosensible, et le matériau photosensible peut être du P3HT:PCBM. [0013] L'invention est aussi relative à un procédé de fabrication d'un photodétecteur tel que décrit et comportant les étapes suivantes : une étape de 5 formation d'une couche photo-active comprenant un matériau photosensible et un matériau photoluminescent et une étape de formation d'électrodes de collecte de porteurs de charge générés par le matériau photosensible par absorption de lumière. [0014] Avantageusement, l'étape de formation de la couche photo-active 10 comporte les étapes suivantes : une étape de formation d'une solution comprenant un solvant dans lequel est dissout un mélange comprenant le matériau photosensible et le matériau photoluminescent ; une étape de dépôt de la solution, et une étape d'évaporation du solvant, contenu dans la solution déposée, par recuit. 15 [0015] Le recuit peut être réalisé à une température de traitement de l'ordre de 100 degrés pendant un temps déterminé de l'ordre de 10 minutes. [0016] En particulier, l'étape de formation de la couche photo-active est telle qu'à son terme ladite couche photo-active présente une épaisseur comprise entre 500nm et 800nm. 20 Description sommaire des figures [0017] L'invention sera mieux comprise à la lecture de la description qui va suivre, donnée uniquement à titre d'exemple non limitatif, et faite en se référant aux dessins sur lesquels : 25 - la figure 1 illustre un photodétecteur selon l'art antérieur, - la figure 2 illustre un photodétecteur selon un mode d'exécution particulier de l'invention, - la figure 3 illustre la sensibilité d'un photodétecteur en fonction de la longueur d'onde (courbe C1) de la lumière à laquelle il est soumis 30 superposée avec la luminescence de différents polymères photoluminescents à différentes longueurs d'ondes (courbes C2, C3, C4, C5, C6), 3049390 4 - la figure 4 illustre l'évolution de la sensibilité d'un photodétecteur en fonction du pourcentage en poids de polymère photoluminescent intégré à sa couche photo-active, - la figure 5 illustre schématiquement différentes étapes de mise en oeuvre 5 d'un procédé de fabrication d'un photodétecteur selon un mode d'exécution de l'invention. [0018] Dans ces figures, les mêmes références sont utilisées pour désigner les mêmes éléments. 10 Description de modes de réalisation de l'invention [0019] Dans la présente description, « un photodétecteur » est un dispositif apte à convertir la lumière en porteurs de charge, communément appelés électrons et trous. En ce sens, un photodétecteur peut être une photodiode, une cellule photovoltaïque, une photorésistance, un phototransistor, ou encore un capteur 15 optique organique. [0020] Dans la présente description, le photodétecteur est préférentiellement un photodétecteur organique dans le sens où il comporte un ou plusieurs matériaux organiques. Par exemple, le matériau organique peut être utilisé dans le cadre du matériau photosensible. 20 [0021] Dans la présente description, un « matériau » peut être homogène ou hétérogène, il peut comporter des matières différentes, une ou plusieurs couches, etc. [0022] Comme illustré en figure 2, le photodétecteur 1 décrit ci-après diffère de l'art antérieur en ce qu'il comporte une couche photo-active 9 munie d'un matériau 25 photoluminescent 10 et d'un matériau photosensible 2. Plus particulièrement, on dit que la couche photo-active 9 comporte une dispersion du matériau photoluminescent 10 au sein du matériau photosensible 2. Le photodétecteur 1 comprend la couche photo-active 9 comportant le matériau photosensible 2 permettant de générer des porteurs de charge 5, 6 par absorption de lumière 4, 30 et deux électrodes 7, 8 agencées pour collecter les porteurs de charge générés par le matériau photosensible 2 (on peut alors parler de charges photo-générés). [0023] En particulier, le photodétecteur 1 est configuré pour présenter un spectre de sensibilité associé à la sensibilité du matériau photosensible 2. Le spectre de 3049390 5 sensibilité peut être défini de la manière suivante : lorsque le photodétecteur 1 est soumis à une lumière, la partie spectrale de la lumière correspondant au spectre de sensibilité est absorbée par le matériau photosensible d'où il résulte la génération des porteurs de charge. Par ailleurs, le matériau photoluminescent 10 5 est préférentiellement configuré pour être photoluminescent, c'est-à-dire émissif de lumière, dans ledit spectre de sensibilité, notamment à partir d'une absorption d'une autre partie spectrale de la lumière différente de celle associée au spectre de sensibilité. [0024] Les électrodes 7, 8 sont de polarité opposées V , V+ et sont notamment 10 en contact avec la couche photo-active 9. [0025] Le matériau photosensible 2 peut être formé par un ou plusieurs polymères. Selon un exemple particulier, le matériau photosensible 2 est du P3HT:PCBM. P3HT est l'acronyme de poly(3-hexylthiophène), voire poly(3- hexylthiophène-2,5-diy1), il s'agit d'un polymère semiconducteur de type p 15 (donneur d'électrons). PCBM est l'acronyme de [6,6]-phényl-C61-butanoate de méthyle - c'est un semiconducteur organique de type n (accepteur d'électrons) constitué d'une unité fullerène C61 (un C60 classique portant un méthylène -CH2latéral) substitué avec un groupe phényle -C6H5 d'un côté ainsi qu'avec un ester d'acide butyrique -(CH2)3-COOH et de méthanol HOCH3, formant, de l'autre côté, 20 un groupe butyrate de méthyle -(CH2)3-COO-CH3. [0026] Comme évoqué précédemment, la couche photo-active 9 comporte en outre le matériau photoluminescent 10. Notamment, le matériau photoluminescent est phosphorescent ou fluorescent. [0027] Par « matériau photoluminescent 10 », on entend tout matériau, en 25 particulier polymère, configuré de sorte à absorber des photons puis à réémettre de la lumière préférentiellement dans le spectre absorbé par le matériau photosensible. [0028] Comme évoqué précédemment, la génération de porteurs de charge est réalisée par absorption de lumière par le matériau photosensible 2, cette lumière 30 absorbée ne représente qu'une partie de la puissance lumineuse de la lumière 3 à laquelle est soumis le photodétecteur 1 et une autre partie est peu ou pas absorbée, on parle alors de lumière perdue au sein du matériau photosensible 2. La partie peu, ou pas absorbée, peut être ladite autre partie spectrale de lumière 3049390 6 visée précédemment à laquelle le matériau photosensible 2 n'est justement pas ou peu sensible. Autrement dit, les photons correspondants à cette autre partie spectrale ne sont pas absorbés par le matériau photosensible 2 et ne peuvent donc pas directement être décomposés en trous et électrons. En ce sens, 5 l'utilisation d'un matériau photoluminescent 10 au sein de la couche photo-active 9 permet de récupérer cette partie de lumière non absorbée pour la réémettre ensuite, notamment dans une partie spectrale sensible du matériau photosensible. [0029] Le matériau photoluminescent 10 peut être du poly[(1,4- phénylène-1,2- 10 diphenylvinylène)] ou tout autre dérivé du poly[p-phénylène vinylène] (PPV) luminescent dans le spectre de sensibilité du matériau photosensible 2. La particularité du PPV et de ses dérivés est qu'ils peuvent réémettre dans tout le spectre visible lorsqu'ils sont utilisés en tant que matériau photoluminescent, donc forcément dans la partie spectrale sensible du matériau photosensible 2. Les 15 dérivés du PPV utilisés, notamment pour réaliser de la fluorescence, peuvent être choisi parmi Poly[(1,4- phenylene-1,2-diphenylvinylene)] (photoluminescence verte), poly(2-methoxy- 5-(29-ethyl-hexyloxy)-1,4-phenylene (MEH-PPV), Poly[2- (2',5'-bis(2"-ethylhexyloxy)pheny1)-1,4-phenylenevinylene] (BEHP-PPV), Poly[2- methoxy-5-(3',7'-dimethyloctyloxy)-1,4-phenylenevinylene] (MDMO-PPV). Un 20 autre polymère photoluminescent pouvant être incorporé peut être du Poly(2- decyloxy-1,4-phenylene) (DO-PPP) (photoluminescence bleu). [0030] Concernant la phosphorescence, il peut être utilisé comme matériau photoluminescent du Poly[(9, 9-dioctylfluoreny1-2 , 7-d iy1)-co-(1,4 -benzo-{2 , 1', 3}- thiadazole)] (PFBT) se présentant sous la forme de nanoparticule, rien 25 n'empêchant d'intégrer plusieurs nanoparticules phosphorescentes ensembles. [0031] Il peut aussi être utilisé en tant que matériau photoluminescent un mélange de plusieurs polymères dérivés du PPV afin d'absorber une lumière multispectrale et à ré-émettre de la lumière centrée sur une longueur d'onde donnée qui pourra alors être choisie comme une longueur d'onde à laquelle le 30 matériau photosensible 2 est sensible. Par exemple, un premier dérivé peut absorber le bleu et réémettre dans le rouge, et un deuxième dérivé peut absorber le jaune-vert et réémettre dans le rouge aussi, le rouge étant la longueur d'onde à laquelle le matériau photosensible 2 est le plus sensible. 3049390 7 [0032] On comprend de ce qui a été dit ci-avant que le matériau photoluminescent 10 est configuré pour absorber une partie de la lumière appelée lumière d'excitation du matériau photoluminescent 10 - associée à un premier spectre, ceci provoquant en retour l'émission par le matériau 5 photoluminescent 10 d'une lumière d'émission au sein de la couche photo-active 9 selon un deuxième spectre différent du premier spectre. En particulier, la lumière d'émission associée au deuxième spectre présente un niveau énergétique décalé et plus favorable à celle associée au premier spectre pour son absorption par le matériau photosensible 2. Selon une autre formulation, le 10 matériau photoluminescent 10 est configuré pour absorber des photons 11 associés à une première énergie E1, puis émettre des photons 12 associés à une deuxième énergie E2 différente de la première énergie El, les photons 12 de deuxième énergie E2 étant plus favorablement absorbés par le matériau photosensible 2 que les photons de première énergie El. Il en résulte que chaque 15 photon 12 de deuxième énergie E2 peut, le cas échéant, générer un trou 5a et un électron 6a. Selon encore une autre formulation, le matériau photoluminescent 10 est configuré pour, d'une part, absorber une lumière d'excitation dudit matériau photoluminescent 10, et pour d'autre part, émettre une lumière d'émission, ledit matériau photosensible 2 étant plus sensible à la lumière d'émission qu'à la 20 lumière d'excitation. En particulier, la lumière d'émission est émise par le matériau photoluminescent à partir de l'énergie de la lumière d'excitation absorbée par le matériau photoluminescent 10. [0033] Selon une réalisation particulière, le matériau photoluminescent 10 comporte plusieurs éléments photoluminescents 10a, 10b de types différents. 25 Notamment, les éléments photoluminescents 10a, 10b sont formés chacun par un polymère photoluminescent, lesdits polymères photoluminescents des éléments photoluminescents étant de types différents. En particulier, on dit que les éléments photoluminescents sont différents lorsque les lumières d'émissions qu'ils sont capables d'émettre sont différentes, ou encore lorsque leurs lumières 30 d'excitation sont différentes. Autrement dit, les différents éléments peuvent être configurés de telle sorte à comporter des lumières d'excitation différentes et/ou des lumières d'émission différentes. Ceci permet notamment de jouer sur la sensibilité multi-spectrale du photodétecteur 1 en fonction de la lumière à laquelle 3049390 8 est soumise le photodétecteur 1. En particulier, la figure 3 illustre les courbes C2, C3, C4, C5, C6 chacune associée à un polymère photoluminescent correspondant (formant un élément photoluminescent tel que décrit ci-dessus), lesdits polymères photoluminescents étant différents, c'est à dire qu'ils présentent 5 chacun un spectre d'émission de lumière différent après excitation. La courbe Cl, superposée et en pointillés, représente la sensibilité du photodétecteur 1, de type photodiode, en fonction de la longueur d'onde de la lumière à laquelle est soumis ledit photodétecteur 1. On comprend donc que le ou les éléments photoluminescents peuvent être choisis en fonction de la sensibilité souhaitée du 10 photodétecteur. [0034] Préférentiellement, d'un point de vue structurel, la couche photo-active 9 comporte des îlots en (c'est-à-dire « comprenant le » ou « constitué par le ») matériau photoluminescent 10 et enrobés par le matériau photosensible 2. Par « îlots », on entend des portions de la couche photo-active 9 indépendantes entre 15 elles et enrobées par du matériau photosensible 2. Selon une autre formulation, on dit que le matériau photoluminescent 10 est dispersé dans une matrice de matériau photosensible 2. Autrement dit, la couche photo-active 9 peut être formée par une couche du matériau photosensible 2 dans laquelle sont formés des îlots en matériau photoluminescent 10, chaque îlot pouvant comporter un 20 élément photoluminescent. Lorsque les îlots sont chacun formé par un élément photoluminescent, ces éléments photoluminescents peuvent être différents entre îlots : on obtient alors plusieurs types d'îlots différents. [0035] En particulier, la distribution des îlots au sein de matériau photosensible 2 est homogène. Cette homogénéité permet notamment d'améliorer la récupération 25 de la lumière perdue au sein du matériau photosensible. L'homogénéité est aussi un avantage pour ne pas dégrader la qualité du photodétecteur d'une zone à une autre de la couche photo-active 9 : on parle alors d'homogénéité spatiale dans la distribution des îlots au sein du matériau photosensible 2. [0036] Selon un mode de réalisation particulier, le matériau photoluminescent 10 30 représente entre 1% et 3% en poids de la couche photo-active 9, et préférentiellement entre 2% et 3% en poids de la couche photo-active 9. Préférentiellement, le reste de la couche photo-active 9 en poids est formé par le matériau photosensible 2. Cette gamme a été déterminée à partir de plusieurs 3049390 9 photodétecteurs étalons dans lesquels les pourcentages en poids de matériau photoluminescent 10 étaient différents. En particulier, la figure 4 illustre une courbe de l'évolution de la sensibilité d'un photodétecteur 1 en fonction du pourcentage de matériau photoluminescent 10 de type polymère dans la couche 5 photo-active 9. Il en a résulté que la gamme 1% à 3% pouvait être retenue. Pour des pourcentages supérieurs à la gamme donnée, il a été détecté la formation d'agrégats nous voulus dans la matrice du matériau photosensible qui le détériore d'où une baisse de la sensibilité et donc de la qualité du photodétecteur. [0037] L'invention est aussi relative à un procédé de fabrication du 10 photodétecteur 1 tel que décrit. En particulier, le procédé de fabrication comporte, comme illustré en figure 5, les étapes suivantes : une étape de formation El de la couche photo-active 9 comprenant le matériau photosensible 2 et le matériau photoluminescent 10 ; une étape de formation E2 des électrodes 7, 8 de collecte de porteurs de charge générés par le matériau photosensible 2 par absorption de 15 lumière. Les étapes El et E2 sont représentées côte-à-côte car elles peuvent être réalisées en parallèle, par exemple une des électrodes est tout d'abord formée, notamment sur un substrat (non représenté), puis la couche photo-active 9 est formée sur ladite une des électrodes, et enfin l'autre des électrodes est formée sur la couche photo-active 9. 20 [0038] Selon une mise en oeuvre, l'étape de formation El de la couche photo- active 9 comporte les étapes suivantes : une étape de formation E1-1 d'une solution comprenant un solvant dans lequel est dissout un mélange comprenant le matériau photosensible 2 et le matériau photoluminescent 10 ; une étape de dépôt E1-2 de la solution ; et une étape d'évaporation E1-3 du solvant, contenu 25 dans la solution déposée, par recuit. Notamment, le recuit est réalisé à une température de traitement de l'ordre de 100 degrés pendant un temps déterminé de l'ordre de 10 minutes. Par « de l'ordre de 100 degré » on entend exactement 100 degré ou 100 degrés plus ou moins 10%, et par « de l'ordre de 10 minutes » on entend exactement 10 minutes ou 10 minutes plus ou moins 10%. Les valeurs 30 données justes ci-dessus sont préférées, mais il a pu être mis en avant la compatibilité avec une gamme de températures de recuit comprises entre 85°C et 100°C pendant une durée comprise entre 8 minutes et 11 minutes. 3049390 10 [0039] L'étape de formation de la couche photo-active 9 peut être telle qu'à son terme ladite couche photo-active 9 présente une épaisseur comprise entre 500nm et 800nm. Cette gamme d'épaisseur est la gamme nominale pour améliorer la sensibilité du photodétecteur. Plus épais le matériau photoluminescent est 5 dilué/noyé et plus fin la quantité de matériau photoluminescent perturbe la structure de la matrice. [0040] Selon un exemple particulier de fabrication du photodétecteur 1, dans un premier temps une première électrode notamment transparente et en oxyde métallique (type ITO acronyme pour « Oxyde d'Indium-Etain) est déposée sur un 10 substrat par des techniques d'impression comme la sérigraphie ou l'impression par jet d'encre. L'épaisseur de cette première électrode est de l'ordre de 100nm. Selon les cas, et notamment lorsque le travail de sortie de l'ITO n'est pas aligné correctement aux bandes énergétiques du matériau photosensible 2 pour la collection des charges, il est parfois nécessaire d'ajouter à la première électrode 15 une couche d'oxyde métallique additionnelle d'une épaisseur de 50 nm (type ZnO) afin d'ajuster le travail de sortie de la première électrode déposée. Cette couche d'oxyde métallique additionnelle est déposée en voie liquide (par sérigraphie ou par enduction centrifuge) ou bien par pulvérisation. Un recuit de la première électrode, et le cas échéant de la couche d'oxyde métallique 20 additionnelle, est réalisé à une température de 120°C pendant 5 minutes pour évaporer les solvants liés au dépôt en phase liquide de la première électrode (dans ce cas l'ITO peut aussi être déposé en phase liquide par sérigraphie ou jet d'encre). Concernant la couche photo-active 9, elle peut être formée en rajoutant un pourcentage entre 1% et 3% en poids du matériau photoluminescent 10 25 (préférentiellement dérivée du PPV) au matériau photosensible 2 (mélange de P3HT :PCBM) qui est ensuite dissout dans un solvant (dichlorobenèzne ou chloroforme) à une température de 70°C pendant 1h. Une fois le mélange bien dissout et homogène, il est déposé sur la première électrode, et le cas échéant sur la couche d'oxyde métallique, par une technique de dépôt telle que la 30 sérigraphie, l'enduction centrifuge ou l'impression par jet d'encre. Ensuite le solvant est évaporé en réalisant un recuit à une température de 100°C pendant 10 minutes laissant la couche de matériau photosensible 2 contenant une dispersion homogène d'agrégats - ou îlots - de matériau photoluminescent 10, 3049390 11 l'épaisseur de ladite couche étant comprise entre 500 nm et 800 nm. Une deuxième électrode transparente d'épaisseur autour de 500 nm, généralement du PEDOT :PSS, est ensuite déposée par-dessus la couche photo-active par sérigraphie, ou par impression par jet d'encre. Un recuit final à une température 5 de 100°C est réalisé pendant 10 minutes et permet l'évaporation de solvants notamment ceux liés au dépôt de la deuxième électrode transparente. Les meilleurs résultats de sensibilité sont obtenus avec une concentration entre 2% et 3% en poids du matériau photoluminescent 10 dans la matrice de la couche photo-active (voir figure 4), ladite matrice étant formée par le matériau 10 photosensible 2. [0041] Le photodétecteur 1 décrit est tout particulièrement adapté pour former un capteur de luminosité qui adapterait sa sensibilité suivant l'intensité de la lumière du jour multi-spectrale (matin, midi, après-midi...) qu'il reçoit pendant une journée afin que son rendement soit optimisé pour donner le maximum de 15 puissance. Dans ce cas, la couche active comporte des éléments photoluminescents qui sont de différents types. [0042] De manière générale, tout ce qui a été dit en relation avec le photodétecteur peut s'appliquer dans le cadre du procédé permettant de fabriquer ce dernier. De même toutes les caractéristiques structurelles du photodétecteur 20 données dans le cadre du procédé de fabrication peuvent s'appliquer au photodétecteur pris seul. REVENDICATIONS1. Photodétecteur (1) comprenant une couche photo-active (9) comportant un matériau photosensible (2) permettant de générer des porteurs de charge par absorption de lumière (4), et deux électrodes (7, 8) agencées pour collecter les porteurs de charge générés par le matériau photosensible (2), caractérisé en ce que la couche photo-active (9) comporte un matériau photoluminescent (10). 2. Photodétecteur (1) selon la revendication précédente, caractérisé en ce que le matériau photoluminescent (10) représente entre 1")/0 et 3% en poids de la couche photo-active (9), et préférentiellement entre 2% et 3% en poids de la couche photo-active (9). 3. Photodétecteur (1) selon l'une des revendications précédentes, caractérisé en ce que le matériau photoluminescent (10) comporte plusieurs éléments photoluminescents (10a, 10b) de types différents, notamment des polymères photoluminescents de types différents. 4. Photodétecteur (1) selon l'une quelconque des revendications précédentes, caractérisé en ce que la couche photo-active (9) comporte des îlots en matériau photoluminescent (10) enrobés par le matériau photosensible (2). 5. Photodétecteur (1) selon la revendication précédente, caractérisé en ce que la distribution des îlots au sein du matériau photosensible (2) est homogène. 30 6. Photodétecteur (1) selon l'une quelconque des revendications précédentes, caractérisé en ce que le matériau photoluminescent (10) est configure pour, d'une part, absorber une lumière d'excitation dudit matériau photoluminescent (10), et pour, d'autre part, émettre une lumière 20 25 3049390 13 d'émission, ledit matériau photosensible (2) étant plus sensible à la lumière d'émission qu'à la lumière d'excitation. 5 7. Photodétecteur (1) selon l'une quelconque des revendications précédentes, caractérisé en ce que le matériau photoluminescent (10) est du poly[(1,4- phénylène-1,2-diphenylvinylène)] ou tout autre dérivé du poly[p-phénylène vinylène] luminescent dans le spectre de sensibilité du matériau photosensible (2), et le matériau photosensible (2) est du 10 P3HT:PCBM. 8. Procédé de fabrication d'un photodétecteur (1) selon l'une quelconque des revendications précédentes, caractérisé en ce qu'il comporte les étapes suivantes : 15 - une étape de formation (E1) d'une couche photo-active (9) comprenant un matériau photosensible (2) et un matériau photoluminescent (10), - une étape de formation (E2) d'électrodes (7, 8) de collecte de porteurs de charge générés par le matériau photosensible (2) par absorption de lumière. 9. Procédé selon la revendication précédente, caractérisé en ce que l'étape de formation (El ) de la couche photo-active (9) comporte les étapes suivantes : - une étape de formation (E1-1) d'une solution comprenant un solvant dans lequel est dissout un mélange comprenant le matériau photosensible (2) et le matériau photoluminescent (10), - une étape de dépôt (E1-2) de la solution, - une étape d'évaporation (E1-3) du solvant, contenu dans la solution déposée, par recuit. 3049390 14 10. Procédé selon la revendication précédente, caractérisé en ce que le recuit est réalisé à une température de traitement de l'ordre de 100 degrés pendant un temps déterminé de l'ordre de 10 minutes. 5 11. Procédé selon l'une des revendications 8 à 10, caractérisé en ce que l'étape de formation (El) de la couche photo-active (9) est telle qu'à son terme ladite couche photo-active (9) présente une épaisseur comprise entre 500nm et 800nm. 10